FR 3049597 A1 20171006 FR 1652756 A 20160330 1 Procédé de préparation des mousses rigides minérales poreuses et leurs utilisations La présente invention concerne un procédé de préparation des mousses rigides minérales et poreuses et leurs applications en tant que matériau isolant thermique réfractaire dans la construction ou l'industrie. La raréfaction des énergies fossiles et ressources primaires impose le développement de nouveaux matériaux isolants thermiques efficaces et acceptables sur le plan environnemental. Les matériaux actuellement utilisés dans l'isolation du bâtiment sont efficaces mais présentent des faiblesses. Certains matériaux, tels que la mousse de polyuréthane, la ouate de polyester, le polystyrène expansé ou extrudé, ou les matériaux isolants d'origine végétale ou animale, sont inflammables. Certains des matériaux isolants actuellement disponibles sur le marché peuvent nuire à la santé ou l'environnement. D'autres n'améliorent ni la résistance au feu, ni la sécurité incendie et peuvent présenter des contraintes de recyclage. Ces dernières années, le centre d'intérêt du développement de nouveaux matériaux isolants thermiques et réfractaires s'est déplacé vers des matériaux à base de minéraux, connus pour être réfractaires. Plusieurs méthodes de production ont été proposées dans la littérature pour la production des matériaux minéraux légers, souvent sous forme de mousse rigide. La demande WO 2007/043022 décrit un procédé de fabrication d'un matériau céramique réfractaire à porosité à partir d'une suspension aqueuse de poudres céramiques dans laquelle sont ajoutés un agent organique granulaire comme agent porogène et un agent moussant. Après la stabilisation, cette mousse subit un premier traitement thermique à une température entre 50°C et 110°C et un second traitement thermique à une température supérieure à 1500°C. Ce traitement thermique permet de calciner les agents porogènes pour générer de la porosité du matériau. La demande WO 2008/146320 décrit un matériau isolant thermique et acoustique. Ce matériau possède une structure cellulaire comprenant des fibres céramiques, telles que la laine de verre ou la laine minérale et est formé par une émulsion en mousse comprenant des fibres céramiques, au 3049597 2 moins un agent de liaison à base de silicate et au moins un agent moussant-émulsifiant organique. La longueur des fibres utilisées est de préférence de 0,2 cm à 5cm. La susdite émulsion subit d'abord un premier traitement thermique de 70°C à 120 °C pour consolider la structure de la mousse et 5 obtenir un corps solide. Ledit corps solide subit ensuite un deuxième traitement thermique à haute température, notamment de 400°C à 800°C pour éliminer les composants organiques présents dans ledit corps solide et obtenir le matériau final. Ces matériaux sont réfractaires et efficaces sur le plan de l'isolation 10 thermique. Cependant, leur production est énergiquement coûteuse, à cause de la nécessité d'un traitement thermique à haute température. Il existe par conséquent un besoin pour des matériaux sains et susceptibles d'être obtenus par un procédé simple et bon marché, possédant un excellent caractère isolant et réfractaire, et de faible coût de production, 15 pour être utilisés dans la construction de bâtiment et l'industrie. La présente invention a donc pour but de remédier aux inconvénients susmentionnés en proposant un nouveau procédé de préparation des mousses rigides minérales et poreuses. Ledit procédé comprend les étapes suivantes : 20 (i) la préparation d'une suspension aqueuse comprenant ou constituée par - 35%-60% d'eau en poids total de la susdite suspension, - 5-35% en poids total de la susdite suspension d'un silicate de métal alcalin, d'un aluminate de métal alcalin, ou de leurs mélanges, - 30-60% en poids total de la susdite suspension de particules minérales 25 insolubles dans la susdite suspension, - 0-2% en poids total de la susdite suspension de fibres minérales ou organiques, - 0,3-10%, notamment 0,3-5%, en poids total de la susdite suspension d'au moins un agent moussant d'origine animale ou végétale, naturel ou 30 synthétique, - éventuellement au moins un agent texturant, - éventuellement, au moins une molécule fonctionnelle, et - éventuellement, un tensioactif différent de l'agent moussant utilisé dans ladite suspension, 3049597 3 (ii) la dispersion d'un gaz dans la susdite suspension pour obtenir une mousse humide stable ; (iii) le durcissement de la mousse humide obtenue à la fin de l'étape (ii) pour obtenir ladite mousse rigide. 5 L'invention propose un procédé facile à mettre en oeuvre et écologiquement responsable. Le procédé de l'invention permet de valoriser des ressources naturelles et matériaux recyclés dans une production à très bas coût marginal. Les mousses rigides poreuses obtenues par le procédé de la présente 10 invention possèdent d'excellentes propriétés d'isolation thermique et/ou phonique, une bonne capacité thermique, et sont susceptibles de résister à de hautes températures (supérieures à 1000°C voire 1500°C selon les matières premières choisies). Les mousses rigides obtenues par le procédé de l'invention 15 présentent une double porosité ouverte. La porosité de ces matériaux est attribuée à la fois aux bulles de gaz constituant initialement une mousse humide stable et à l'élimination de l'eau initialement présente dans cette mousse humide, et également aux entraînements d'air piégés sur les particules micrométriques de la suspension, qui produisent des micropores et 20 nanopores. Conformément à l'invention, le gaz dispersé génère des pores de taille de l'ordre de la dizaine de micromètres, alors que les pores de l'ordre de la centaine de nanomètres sont produites lors de l'évaporation de l'eau. Le procédé est particulièrement favorable en terme énergétique car le durcissement de la mousse humide ne nécessite aucun traitement 25 thermique à haute température préalable à l'obtention d'un matériau présentant des caractéristiques isolantes et réfractaires satisfaisantes. Un autre avantage du procédé de la présente invention résulte de la possibilité d'une préparation préalable à l'emploi de la suspension aqueuse. La suspension aqueuse de l'étape (i) peut se conserver pendant plusieurs 30 mois sans altérations notables de ses propriétés et de son potentiel. Conformément à l'invention, un silicate de métal alcalin constitue un précurseur de liant permettant l'agrégation des particules minérales. A titre d'exemple de silicate de métal alcalin, on peut notamment citer le silicate de sodium, de magnésium, ou de potassium. 3049597 4 A titre d'exemple d'aluminate de métal alcalin, on peut notamment citer l'aluminate de sodium, de magnésium, ou de potassium. De manière générale, le silicate de sodium utilisé dans l'invention possède un ratio molaire Si02/Na20 compris entre 2 et 4. Le choix de ce ratio 5 influence le pH de la suspension obtenue dans la susdite étape (i): un ratio inférieur à 2,8 conduit à une suspension fortement alcaline ; un ratio supérieur à 2,9 permet, en revanche, de produire une suspension plus proche de la neutralité. Un pH trop élevé de la suspension aqueuse de l'étape (i) peut 10 conduire à une coagulation des agents moussants de cette suspension et donc à la constitution de macroporosités. L'homme du métier saura adapter la concentration de la solution de silicate et/ou aluminate de métal alcalin en fonction de la nature et de l'état de surface des particules et/ou fibres mises en oeuvre et selon les 15 caractéristiques mécaniques recherchées pour le matériau fini. Avantageusement, la proportion pondérale de silicate de métal alcalin ou d'aluminate de métal alcalin ou de leurs mélanges dans une suspension aqueuse de l'étape (i) est de 5 à 15%. Dans un mode de réalisation particulier, le silicate de métal alcalin 20 peut être produit in situ directement dans la suspension aqueuse selon les méthodes conventionnelles connues de l'homme du métier. Dans le cadre de la présente invention, les minéraux en tant que matière première utilisés pour l'obtention de la suspension aqueuse sont sous forme particulaire. 25 On entend par « particule » des poudres ayant un diamètre de grain médian de 1 à 100 pm, idéalement compris entre 5 et 50 pm. A titre d'exemple, les particules minérales susceptibles d'être utilisées dans le cadre de l'invention sont les particules d'un ou plusieurs minéraux choisis dans le groupe comprenant les verres, briques, grès, 30 feldspaths, céramiques, argiles, argiles déhydroxylées, carbonates, phosphates, oxydes métalliques, borures de métaux ou de silicium, carbures de métaux ou de silicium, laitiers, cendres et mélanges silico-alumineux, nitrures, microballons de silice ou cénosphères, les silicates tels que le silicate de calcium, le carbone élémentaire tel que le graphite ou le charbon, 3049597 5 le kaolin, le métakaolin, le talc, le zircon, le chromite, le phosphure de bore ou de soufre, le bore élémentaire, le dioxyde de titane, l'apatite, l'hydroxyapatite, la pouzzolane, l'alumine, l'anthracite, l'olivine, la magnésite, la silice, la silice pyrogénée, ou la fumée de silice. 5 Les matières premières sous forme particulaire sont insolubles dans la suspension aqueuse obtenue dans l'étape (i). Les particules minérales utilisées dans l'étape (i) du procédé de l'invention peuvent être des matériaux recyclés. Il est à noter que ces minéraux peuvent jouer un rôle fonctionnel en 10 plus de leur rôle structurel au sein d'une mousse rigide obtenue par le procédé de l'invention et conférer à cette dernière éventuellement des fonctions supplémentaires. Par exemple, certains minéraux sont électriquement conducteurs et peuvent absorber les ondes électromagnétiques. 15 La suspension aqueuse de l'étape (i) peut comprendre, en outre, entre 0 et 2% en poids total de la suspension aqueuse des fibres minérales ou organiques pour renforcer ou armer la mousse rigide obtenue par le procédé de l'invention. Lesdites fibres peuvent être des fibres minérales ou organiques synthétiques ou naturelles. Ces fibres peuvent être dispersées zo dans la suspension aqueuse ou dans la mousse humide stable avant solidification. Les fibres utilisées dans le procédé de l'invention ont une longueur supérieure à 10 pm et inférieur à 500 pm, et d'un ratio longueur/diamètre supérieur à 3, et en proportion pondérale inférieure à 1% par rapport à la masse finale de ladite mousse rigide. 25 Conformément à l'invention, l'agent moussant utilisé dans l'étape (i) du procédé est un ou le mélange de plusieurs agents moussants d'origine animale ou végétale, naturels ou synthétiques. Ces agents moussants sont choisis en particulier dans le groupe comprenant le blanc d'oeuf, les lécithines, et les protéines naturelles ou synthétiques éventuellement hydrolysées, 30 telles que les protéines sériques, notamment l'albumine, les caséines, les protéines du lactoserum, les protéines des plantes de la famille des Fabaceae et Poaceae, les protéines halogénées, ou un mélange des susdits agents moussants. 3049597 6 Ces agents moussants peuvent être un produit naturel obtenu par l'extraction ou purification à partir d'un animal ou d'un végétal ou un composé synthétique ayant la structure chimique ou la séquence d'acide aminé identique à celle d'un produit naturel extrait ou purifié à partir d'un 5 animal ou un végétal. Dans un mode de réalisation particulièrement avantageux, l'agent moussant utilisé dans l'étape (i) du procédé de l'invention est le blanc d'oeuf ou l'albumine. Conformément à l'invention, la suspension aqueuse de l'étape (i) 10 peut comprendre en outre un tensioactif différent de l'agent moussant utilisé dans ladite suspension, ce qui permet de diminuer avantageusement la quantité d'agent moussant utilisée. Ledit tensioactif peut être un tensioactif conventionnel, avantageusement les tensioactifs halogénés, les sucroesters, les acides et 15 alcools gras. Avantageusement, lorsque ledit tensioactif est présent dans la suspension, sa proportion pondérale est entre 0,3 et 10%, notamment entre 0,3 et 3% en poids total de cette suspension. La suspension aqueuse de l'étape (i) peut comprendre en outre un 20 agent texturant, ce qui permet de stabiliser, fluidifier, améliorer la texture de la mousse humide et optimiser la consommation en tensioactif en adaptant les caractéristiques des porosités aux besoins. D'une autre manière appropriée, ledit agent texturant est un épaississant conventionnel et peut être choisi parmi les dérivés de cellulose, 25 les gommes, l'agar-agar, les gélatines, les alginates, les carraghénanes, la pectine, et les sucres de betterave ou de canne à sucre. On peut citer à titre d'exemple de dérivés de cellulose, la carboxyméthylcellulose, l'hydroxypropyl méthyl cellulose, l'hydroxyéthyl cellulose. 30 A titre d'exemple de gommes, on peut citer notamment les gommes naturelles, telles que la gomme de guar, la gomme de caroube, la gamme xanthane, ou la gomme gellane. 3049597 7 Avantageusement, la quantité d'agent texturant dans ladite suspension aqueuse est comprise entre 0 et 0,3% en poids de ladite suspension. La suspension aqueuse de l'étape (i) peut comprendre en outre une 5 molécule fonctionnelle. Au sens de l'invention, on entend par « molécule fonctionnelle », un élément dont la présence dans une mousse rigide obtenue selon le procédé de l'invention n'est pas indispensable, mais permet de conférer à ladite mousse des fonctionnalités enrichissant les propriétés d'isolation thermique, 10 réfractaire et acoustiques partagées par toutes les mousses rigides obtenues par le procédé de l'invention. Dans un mode de réalisation particulier de l'invention, la suspension aqueuse de l'étape (i) comprend au moins une molécule fonctionnelle choisie parmi un catalyseur, un colorant, un composé possédant des propriétés de 15 sorption des gaz ou d'absorption des ondes électromagnétiques. Certaines molécules fonctionnelles peuvent également être incorporées dans la mousse humide obtenue dans l'étape (ii) susmentionnée. Dans un autre mode de réalisation avantageux, la suspension susmentionnée dans l'étape (i) est constituée par : 20 - 35-40% d'eau en poids total de la susdite suspension, - 5-35% en poids total de la susdite suspension d'au moins un silicate de métal alcalin, d'un aluminate de métal alcalin, ou leurs mélanges, - 30-37% en poids total de la susdite suspension de particules 25 minérales et 0-2% en poids totale de la susdite suspension de fibres minérales, - 0,3-10%, notamment 0,3-5% en poids total de la susdite suspension d'un agent moussant choisi parmi le blanc d'oeuf, les protéines sériques, notamment l'albumine, les caséines, les 30 protéines du lactoserum, les protéines des plantes de la famille des Fabaceae et Poaceae, les protéines halogénées, ou un mélange des susdits agents moussants. Dans un autre mode de réalisation avantageux, la suspension susmentionnée dans l'étape (i) est constituée par : 3049597 8 - 45-55% d'eau en poids total de la susdite suspension, - 10-35% en poids total de la susdite suspension d'au moins un silicate de métal alcalin, d'un aluminate de métal alcalin, ou leurs mélanges, 5 - 30-40% en poids total de la susdite suspension de particules minérales et 0-2% en poids totale de la susdite suspension de fibres minérales, - 0,3-10%, notamment 0,3-5% en poids total de la susdite suspension d'un agent moussant choisi parmi le blanc d'oeuf, les 10 protéines sériques, notamment l'albumine, les caséines, les protéines du lactoserum, les protéines des plantes de la famille des Fabaceae et Poaceae, les protéines halogénées, ou un mélange des susdits agents moussants, et - 0-0,2% en poids total de la susdite suspension d'au moins un 15 agent texturant. Dans un autre mode de réalisation avantageux, la suspension susmentionnée dans l'étape (i) est constituée par : - 35-60% d'eau en poids total de la susdite suspension, - 5-35% en poids total de la susdite suspension d'au moins un 20 silicate de métal alcalin, d'un aluminate de métal alcalin, ou leurs mélanges, - 30-50% en poids total de la susdite suspension de particules minérales et 0-2% en poids totale de la susdite suspension de fibres minérales, 25 - 0,3-10%, notamment 0,3-5%, en poids total de la susdite suspension d'un agent moussant choisi parmi le blanc d'oeuf, les protéines sériques, notamment l'albumine, les caséines, les protéines du lactoserum, les protéines des plantes de la famille des Fabaceae et Poaceae, les protéines halogénées, ou un 30 mélange des susdits agents moussants, - 0-0,3% en poids total de la susdite suspension d'au moins un agent texturant, et - 0,3-10% en poids total de la susdite suspension d'au moins un tensioactif. 3049597 9 La susdite suspension aqueuse peut être préparée rapidement et préalablement à son emploi et se conserve aisément à condition d'être protégée du CO2 afin d'empêcher toute carbonatation. 5 L'étape (ii) du procédé de l'invention permet de produire une mousse humide, une étape déterminant la forme et la porosité du matériau obtenu par le procédé de l'invention. La capacité de produire une structure composite poreuse est 10 essentielle pour les propriétés physico-chimiques des matériaux obtenus par le procédé de l'invention. Les bulles de gaz sont dispersées dans la suspension aqueuse obtenue dans l'étape (i) par toutes méthodes conventionnelles. La dispersion du gaz dans la suspension générant les micropores, le 15 contrôle de l'apport de gaz et de l'énergie de foisonnement permet de régler la taille de ce type de pores et de l'adapter aux enjeux A titre d'exemple, le gaz utilisé dans la susdite étape (ii) peut être l'air, l'argon, l'azote, ou tout autre gaz inerte ou leurs mélanges, le dioxyde de carbone, ou les mélanges d'au moins un gaz inerte avec le dioxyde de 20 carbone. Le dioxyde de carbone amorce, s'il est présent, le processus de durcissement. L'homme du métier saura choisir le gaz selon son affinité pour l'eau, les silicates, les aluminates ou selon ses propres propriétés physiques. Le durcissement de la mousse humide stable obtenue à la fin de l'étape (ii) peut être mis en oeuvre par plusieurs méthodes connues dans l'art 25 antérieur, notamment : - par déshydration, - par chauffage, - par injection de CO2, - par ajout de poudre de matière sèche ou de poudre de métaux, 30 OU - par ajout d'acides, d'esters organiques, de carbonates d'alkylènes, ou d'esters acétiques. Au sens de la présente invention, les termes « durcissement », « solidification » ou « rigidification » sont interchangeables. 3049597 10 A titre d'exemple, cette mousse humide stable peut être durcie par voie thermique, notamment par chauffage à une température entre 30°C et 200°C, ce qui conduit à la coagulation des constituants de ladite mousse humide, tels que des agents mousseux protéiniques, et à la formation de 5 silice sous forme solide par évaporation de l'eau contenu dans ladite mousse humide. Le chauffage du mélange mousseux peut être mis en oeuvre par toutes méthodes conventionnelles, notamment par un four à micro-ondes. Ce mode de durcissement peut être intégré aisément dans un 10 procédé industriel. Le durcissement d'une mousse humide par chauffage à l'aide d'un four à micro-ondes, pour obtenir une mousse rigide « prête à l'emploi » peut avoir lieu très rapidement, de l'ordre de quelques dizaines de secondes, ce qui permet une production industrielle sur site ou même l'obtention d'une 15 mousse rigide ayant une structure tridimensionnel souhaitée à l'aide des technologies connues, par exemple « l'impression 3D ». Le durcissement peut également être mise en oeuvre par coagulation spontanée, suite à la modification du pH liée à la solubilisation partielle de CO2, ce dernier pouvant être le CO2 atmosphérique piégé initialement dans la 20 suspension aqueuse ou au fur et à mesure pendant le durcissement, ou du CO2 injecté dans la mousse humide avant ou pendant la stabilisation. La coagulation peut également être déclenchée par apport de poudre de matière sèche ou de poudre de métaux alcalins finement divisée au mélange mousseux non stabilisé. Cette coagulation est le résultat de 25 l'augmentation conjuguée du ratio Si02/Na20 et de la matière solide par ajout de silicium, ferro-silicium, magnésium, aluminium à la mousse humide stable ou par ajout direct du silicate de sodium, ce qui entraine une réaction physico-chimique exothermique qui déshydrate le mélange mousseux. Le durcissement peut également être mise en oeuvre par apport 30 d'acides faibles ou d'esters organiques, tels que des esters de polyalcools, les mono-, di-, ou tri-esters de glycérol, notamment les mono-, di-, ou triacétate de glycérol, ou des carbonates d'alkylènes, tels que le carbonate de propylène ou le carbonate d'éthylène, ou des esters acétiques, tels que 3049597 11 l'acétate d'éthyle. Ces composants peuvent être apportés à la mousse humide. La solidification de la mousse par apport du CO2, d'acides ou d'esters peut nécessiter la mise en oeuvre de quantité plus importante de silicates de 5 métaux alcalins. L'homme de l'art saura ajuster la quantité des silicates de métaux alcalins utilisés selon son mode de stabilisation choisi. Dans un mode de réalisation particulier, ledit procédé est mis en oeuvre par production en flux continu. La production en flux continu peut être mise en oeuvre par tout type de dispositif conventionnel. 10 Les mousses rigides issues du procédé de l'invention possèdent une faible conductivité thermique, à savoir d'environ 40-60 mW/m/K, ce qui leur permet d'être utilisées comme matériau de construction, matériau isolant thermique extérieures et/ou intérieures de bâtiment, dans l'industrie, les applications géotechniques, le transport, les mines, les ouvrages d'art, 15 l'exploration ou la production pétrolière et gazière. Du fait de la porosité élevée des mousses rigides obtenues par le procédé de l'invention, ces mousses peuvent également être utilisées comme matériau isolant phonique extérieur et/ou intérieur de bâtiment. Comme le durcissement des mousses humides stables par diffusion 20 du CO2 éventuellement présent dans la mousse ou diffusion du CO2 atmosphérique, les mousses rigides obtenues peuvent être utilisées comme mousse d'isolation thermique et/ou phonique à durcissement différé mais spontané. Cette propriété permet d'éviter une étape supplémentaire de 25 stabilisation par d'autres moyens, lorsque ce durcissement spontané est compatible avec l'application envisagée, tel le cas de certaines applications au bâtiment. Dans un mode de réalisation particulier, l'invention porte sur l'utilisation des mousses rigides obtenues par le procédé décrit ci-dessus 30 comme support d'isolation par le vide par application d'une enveloppe imperméable sur les panneaux de mousses rigides de l'invention. Ces derniers assurent alors l'obtention d'un volume vide d'air. Une mousse rigide poreuse produite par le procédé de l'invention peut également être utilisée comme un élément de stockage de chaleur dans 3049597 12 la fabrication d'un échangeur ou puits de chaleur, en raison de sa très bonne capacité thermique dans une large gamme de température et de son caractère poreux. 5 Un autre aspect avantageux des mousses rigides produites par le procédé de l'invention est qu'elles sont résistantes à très haute température. Ces mousses rigides peuvent être utilisées comme matériau résistant au feu ou matériau de protection contre le feu, la chaleur, ou les rayonnements, notamment le rayonnement infrarouge, ou comme matériau 10 pour la fabrication des éléments industriels qui exigent une résistance à haute température. Selon un mode de réalisation de l'invention, lesdites mousses rigides peuvent être utilisées pour la fabrication de composites. Particulièrement, les mousses rigides obtenues par le procédé de 15 l'invention peuvent être utilisées comme matériau pour la fabrication de moules, notamment de moules réfractaires à haute température, plus particulièrement, de moules de fonderie ou d'électrolyse. Selon un mode de réalisation particulier, les mousses rigides de l'invention peuvent être utilisées comme support pour la pyrolyse. 20 Dans un mode de réalisation particulier, les mousses rigides de l'invention peuvent être utilisées comme précurseur de mousses céramiques. Un autre mode de réalisation particulier de l'invention concerne l'utilisation d'une mousse humide stable obtenue à la fin de l'étape (ii) du procédé de l'invention, qui n'est pas encore durcie et est encore sous forme 25 plastique, comme mousse pour la lutte contre le feu. Cette mousse humide et stable, au contact du feu ou par diffusion du CO2 atmosphérique, est solidifiée et transformée en mousse rigide réfractaire, ininflammable et limite alors la propagation. Les mousses rigides produites par le procédé de l'invention peuvent 30 également être utilisées comme matériau de construction d'âme ininflammable de matériaux composites. En outre, la faible densité des mousses rigides de l'invention liée à leur caractère poreux permet de les utiliser comme mousse de 3049597 13 conditionnement ou de protection contre les chocs, ou comme matériau d'inertage de cavité et de conception de barrières antidéflagrantes. Un autre mode de réalisation particulier est l'utilisation des mousses rigides de l'invention comme réserve de flottabilité. 5 Selon un autre mode de réalisation particulier, les mousses rigides de l'invention peuvent être utilisées comme matériau de construction, support de stratification, âme ou liant pour la constitution d'éléments composites ou stratifiés. La structure cellulaire et les propriétés physico-chimiques de certains 10 constituants des mousses rigides de l'invention leur confèrent également des applications spécifiques. Ainsi dans un mode de réalisation particulier, les mousses rigides produites par le procédé de l'invention sont utilisées comme matériau de conditionnement d'air ou de traitement des liquides ou des gaz par filtration 15 ou sorption. Selon un autre mode de réalisation particulier, l'invention concerne l'utilisation d'une mousse rigide de l'invention comme support de catalyse, soit grâce aux minéraux contenus dans ladite mousse et fonctionnant comme catalyseur ; soit par ajout d'un catalyseur comme molécule fonctionnelle 20 dans la suspension obtenue selon la susdite étape (i). Un autre aspect de l'utilisation d'une mousse rigide obtenue selon le procédé de l'invention concerne l'utilisation d'une mousse à la surface de laquelle est déposé un combustible, comme matériau rayonnant l'infrarouge. L'invention porte également sur l'utilisation d'une mousse rigide 25 électroniquement conductrice décrite auparavant comme matériau pour blindage électromagnétique. L'invention est illustrée davantage par les exemples ci-après et les figures ci-après. 30 Les figures 1A, 1B et 1C présentent la microstructure des mousses rigides minérales obtenues par le procédé de l'invention observée par microscopie électronique à balayage. On observe la double porosité ouverte de la mousse rigide. Cette mousse possède des micropores de taille de 50 à 500 dam et des nanopores de taille de 50 à 500 nm. La figure 1A illustre les 3049597 14 micropores de la mousse rigide. La figure 1B illustre plus en détail les parois des micropores. La figure 1C montre que les parois sont constituées par des nanopores. Les figures 2A et 2B illustrent respectivement la structure d'une 5 mousse humide stable (figure 2A) et celle d'une mousse rigide (figure 2B) obtenue par le procédé de l'invention. Exemples 1. Propriété réfractaire des mousses rigides de l'invention 10 Les mousses rigides sous forme d'éprouvette épaisse de 6x15x15 cm sont obtenues selon le procédé de l'invention. Des tests de résistance à la flamme ont été réalisés sur ces mousses rigides, dont l'une des faces a été exposée à la flamme de plus de 1500°C, produite par un électro-brûleur, durant plusieurs dizaines de minutes. 15 Ces tests montrent que l'intégrité de l'éprouvette a été maintenue et qu'un gradient de température de 200°C/cm est aisément obtenu. La capacité de résistance aux chocs thermiques et la stabilité dimensionnelle de ces mousses sont également analysées. La capacité de résistance aux chocs thermiques est testée par la 20 coulée d'acier fortement allié à 1400°C sur une mousse rigide de l'invention. La stabilité dimensionnelle d'une mousse a été testée par maintien à 1050°C pendant 2 heures. Durant ce test, la vérification de l'absence de toute modification notable de la macrostructure est faite. Ces expériences montrent que les mousses rigides de l'invention sont 25 très résistantes aux chocs thermiques et possèdent une très bonne stabilité dimensionnelle. 2. Test de conductivité thermique Différents mesures de conductivité thermique ont été réalisées sur 30 les susdites mousses rigides obtenues par le procédé de l'invention. La méthode utilisée est celle décrite par la Norme Internationale ISO 220072 :2015. Elle est basée sur l'utilisation d'un capteur plan transitoire qui permet d'accéder à la conductivité thermique. Les conductivités thermiques 3049597 15 mesurées sont de l'ordre de 55 mW/mK pour des masses volumiques de 180 kg/m3. REVENDICATIONS1. Procédé de préparation d'une mousse rigide, minérale et poreuse, comprenant les étapes suivantes : (i) la préparation d'une suspension aqueuse comprenant ou constituée par - 35%-60% d'eau en poids total de la susdite suspension, - 5-35% en poids total de la susdite suspension d'un silicate de métal alcalin, d'un aluminate de métal alcalin, ou de leurs mélanges, - 30-60% en poids total de la susdite suspension de particules minérales insolubles dans la susdite suspension, - 0-2% en poids total de la susdite suspension de fibres minérales ou organiques, - 0,3-10%, notamment 0,3-5%, en poids total de la susdite suspension d'au moins un agent moussant d'origine animale ou végétale, naturel ou 15 synthétique, - éventuellement au moins un agent texturant, et - éventuellement, au moins une molécule fonctionnelle, et - éventuellement, un tensioactif différent de l'agent moussant utilisé dans ladite suspension, 20 (ii) la dispersion d'un gaz dans la susdite suspension pour obtenir une mousse humide stable ; (iii) le durcissement de la mousse humide obtenue à la fin de l'étape (ii) pour obtenir ladite mousse rigide. 25 2. Procédé de préparation d'une mousse selon la revendication 1, caractérisé en ce que les particules minérales sont les particules d'un ou plusieurs minéraux choisis dans le groupe comprenant les verres, briques, grès, feldspaths, céramiques, argiles, argiles déhydroxylées, carbonates, phosphates, oxydes métalliques, borures de métaux ou de silicium, carbures 30 de métaux ou de silicium, laitiers, cendres et mélanges silico-alumineux, nitrures, microballons de silice ou cénosphères, les silicates tels que le silicate de calcium, le carbone élémentaire tel que le graphite ou le charbon, le kaolin, le métakaolin, le talc, le zircon, le chromite, le phosphure de bore ou de soufre, le bore élémentaire, le dioxyde de titane, l'apatite, 3049597 17 l'hydroxyapatite, la pouzzolane, l'alumine, l'anthracite, l'olivine, la magnésite, la silice, la silice pyrogénée, ou la fumée de silice. 3. Procédé de préparation d'une mousse minérale selon la revendication 1 ou 5 2, caractérisé en ce que ledit agent moussant est choisi parmi le blanc d'oeuf, les lécithines, et les protéines naturelles ou synthétiques éventuellement hydrolysées, telles que les protéines sériques, notamment l'albumine, les caséines, les protéines du lactoserum, les protéines des plantes de la famille des Fabaceae et Poaceae, les protéines halogénées, ou un mélange des 10 susdits agents moussants. 4. Procédé de préparation d'une mousse minérale selon l'une quelconque des revendications 1 à 3, caractérisé en ce que ladite molécule fonctionnelle est choisie parmi un catalyseur, un colorant, un composé possédant des propriétés de sorption des gaz ou d'absorption des ondes électromagnétiques. 5. Procédé de préparation d'une mousse minérale selon l'une quelconque des revendications 1 à 4, caractérisé en ce que ledit agent texturant est choisi parmi les dérivés de cellulose, les gommes, l'agar-agar, les gélatines, les alginates, les carraghénanes, la pectine, et les sucres de betterave ou de canne à sucre. 6. Procédé de préparation d'une mousse minérale selon l'une quelconque des revendications 1 à 5, caractérisé en ce que ledit tensioactif est choisi parmi un tensioactif halogéné, les sucroesters ou les acides et alcools gras. 7. Procédé de préparation d'une mousse minérale selon l'une quelconque des revendications 1 à 6, caractérisé en ce que ladite mousse humide est durcie - par déshydratation, - par chauffage, - par injection de CO2, - par ajout de poudre de matière sèche ou de poudre de métaux, ou - par ajout d'acides, d'esters organiques, des carbonates d'alkylènes, ou d'esters acétiques. 3049597 18 8. Procédé de préparation d'une mousse minérale selon l'une quelconque des revendications 1 à 7, caractérisé en ce que ledit procédé est mis en oeuvre par production en flux continu. 5 9. Utilisation d'une mousse obtenue selon l'une quelconque des revendications 1 à 8 comme matériau de construction, matériau isolant thermique et/ou phonique, dans le bâtiment, l'industrie, les applications géotechniques, le transport, les mines, les ouvrages d'art, l'exploration, la 10 production pétrolière et gazière ; comme matériau résistant au feu ou matériau de protection contre le feu, la chaleur ou les rayonnements ; comme matériau pour la fabrication des moules, notamment des moules et réfractaires à haute température ; 15 comme précurseur de mousses céramiques ; comme mousse de conditionnement ou de protection contre les chocs ; comme matériau de construction, support de stratification, âme ou liant pour la constitution d'éléments composites ou stratifiés ; comme matériau de conditionnement d'air, de traitement des liquides ou des 20 gaz par filtration ou sorption ; comme élément de stockage de chaleur dans la fabrication d'échangeur ou puits de chaleur ; comme support de catalyse, ladite mousse étant obtenue à partir d'une susdite suspension comprenant éventuellement au moins un catalyseur 25 comme molécule fonctionnelle ; comme matériau pour blindage électromagnétique, ladite mousse étant obtenue à partir d'une susdite suspension comprenant des particules minérales électriquement conductrices ou des poudres métalliques ou minérales rendues conductrices ; 30 comme réserve de flottabilité ; comme matériau antidéflagrant et d'inertage de cavité. 10. Utilisation d'une mousse humide obtenue à la fin de l'étape (ii) définie selon la revendication 1 comme mousse de lutte contre le feu.